(57)【要約】  本出願は、ｉ）発泡成分と、ｉｉ）ポリマー成分とを含む組成物を開示し、より具体的には、ｉ）ヒドロフルオロオレフィン（すなわち、ＨＦＯ）、ヒドロフルオロカーボン（すなわち、ＨＦＣ）、又はこれらの任意の混合物を含む発泡成分と、ｉｉ）ポリスチレン及びアクリロニトリルブタジエンスチレンから選択されるポリマー成分と、を含む組成物を開示する。
2020521009.tif 000002
【特許請求の範囲】
【請求項１】
ｉ）（Ｅ）−１，１，１，４，４，４−ヘキサフルオロ−２−ブテン及び１，１，１，３，３−ペンタフルオロプロパンから選択される化合物、又はこれらの任意の混合物を含む発泡成分（foam blowing component）、並びに
ｉｉ）ポリスチレン及びアクリロニトリルブタジエンスチレンから選択されるポリマー成分を含む組成物。
【請求項２】
ｉ）（Ｚ）−１，１，１，４，４，４−ヘキサフルオロ−２−ブテンである化合物と、（Ｅ）−１，１，１，４，４，４−ヘキサフルオロ−２−ブテン、１，１，１，３，３−ペンタフルオロプロパン、及び１−クロロ−３，３，３−トリフルオロプロペンから選択される化合物とを含む発泡成分、並びに
ｉｉ）ポリスチレン及びアクリロニトリルブタジエンスチレンから選択されるポリマー成分を含む組成物。
【請求項３】
前記ポリマー成分が、ポリスチレンである、請求項１に記載の組成物。
【請求項４】
前記ポリスチレンが、耐衝撃性ポリスチレンである、請求項３に記載の組成物。
【請求項５】
前記ポリマー成分が、アクリロニトリルブタジエンスチレンである、請求項１に記載の組成物。
【請求項６】
前記発泡成分が、（Ｅ）−１，１，１，４，４，４−ヘキサフルオロ−２−ブテンを含む、請求項１に記載の組成物。
【請求項７】
前記発泡成分が、１，１，１，３，３−ペンタフルオロプロパンを含む、請求項１に記載の組成物。
【請求項８】
前記発泡成分が、（Ｚ）−１，１，１，４，４，４−ヘキサフルオロ−２−ブテンと（Ｅ）−１，１，１，４，４，４−ヘキサフルオロ−２−ブテンとの混合物を含む、請求項２に記載の組成物。
【請求項９】
前記発泡成分が、約４０〜約６０重量％の（Ｚ）−１，１，１，４，４，４−ヘキサフルオロ−２−ブテンと約４０〜約６０重量％の（Ｅ）−１，１，１，４，４，４−ヘキサフルオロ−２−ブテンとの混合物を含む、請求項２に記載の組成物。
【請求項１０】
前記発泡成分が、（Ｚ）−１，１，１，４，４，４−ヘキサフルオロ−２−ブテンと１，１，１，３，３−ペンタフルオロプロパンとの混合物を含む、請求項２に記載の組成物。
【請求項１１】
前記発泡成分が、約４０〜約６０重量％の（Ｚ）−１，１，１，４，４，４−ヘキサフルオロ−２−ブテンと約４０〜約６０重量％の１，１，１，３，３−ペンタフルオロプロパンとの混合物を含む、請求項２に記載の組成物。
【請求項１２】
前記発泡成分が、（Ｚ）−１，１，１，４，４，４−ヘキサフルオロ−２−ブテンと１−クロロ−３，３，３−トリフルオロプロペンとの混合物を含む、請求項２に記載の組成物。
【請求項１３】
前記発泡成分が、約４０〜約６０重量％の（Ｚ）−１，１，１，４，４，４−ヘキサフルオロ−２−ブテンと約４０〜約６０重量％の１−クロロ−３，３，３−トリフルオロプロペンとの混合物を含む、請求項２に記載の組成物。
【請求項１４】
前記組成物が、
（Ｅ）−１，１，１，４，４，４−ヘキサフルオロ−２−ブテンである発泡成分、及び耐衝撃性ポリスチレンであるポリマー成分、又は
１，１，１，３，３−ペンタフルオロプロパンである発泡成分、及び耐衝撃性ポリスチレンであるポリマー成分、又は
（Ｅ）−１，１，１，４，４，４−ヘキサフルオロ−２−ブテンである発泡成分、及びアクリロニトリルブタジエンスチレンであるポリマー成分、又は、
１，１，１，３，３−ペンタフルオロプロパンである発泡成分、及びアクリロニトリルブタジエンスチレンであるポリマー成分
を含む、請求項１に記載の組成物。
【請求項１５】
前記組成物が、
（Ｚ）−１，１，１，４，４，４−ヘキサフルオロ−２−ブテンと（Ｅ）−１，１，１，４，４，４−ヘキサフルオロ−２−ブテンとの混合物である発泡成分、及び耐衝撃性ポリスチレンであるポリマー成分、又は
（Ｚ）−１，１，１，４，４，４−ヘキサフルオロ−２−ブテンと１，１，１，３，３−ペンタフルオロプロパンとの混合物である発泡成分、及び耐衝撃性ポリスチレンであるポリマー成分、
（Ｚ）−１，１，１，４，４，４−ヘキサフルオロ−２−ブテンと１−クロロ−３，３，３−トリフルオロプロペンとの混合物である発泡成分、及び耐衝撃性ポリスチレンであるポリマー成分、又は
（Ｚ）−１，１，１，４，４，４−ヘキサフルオロ−２−ブテンと（Ｅ）−１，１，１，４，４，４−ヘキサフルオロ−２−ブテンとの混合物である発泡成分、及びアクリロニトリルブタジエンスチレンであるポリマー成分、又は
（Ｚ）−１，１，１，４，４，４−ヘキサフルオロ−２−ブテンと１，１，１，３，３−ペンタフルオロプロパンとの混合物である発泡成分、及びアクリロニトリルブタジエンスチレンであるポリマー成分、又は、
（Ｚ）−１，１，１，４，４，４−ヘキサフルオロ−２−ブテンと１−クロロ−３，３，３−トリフルオロプロペンとの混合物である発泡成分、及びアクリロニトリルブタジエンスチレンであるポリマー成分
を含む、請求項２に記載の組成物。
【請求項１６】
前記組成物が、ｎ−ペンタン又はｉｓｏ−ペンタンを更に含む、請求項１に記載の組成物。
【請求項１７】
前記組成物が、前記発泡成分、前記ポリマー成分、及びｎ−ペンタンからなる、請求項１に記載の組成物。
【請求項１８】
前記組成物が、前記発泡成分、前記ポリマー成分、及びｉｓｏ−ペンタンからなる、請求項１に記載の組成物。
【請求項１９】
前記組成物が、シクロペンタンを実質的に含まない、請求項１に記載の組成物。
【請求項２０】
前記発泡成分が、前記ポリマー成分に実質的に不溶性である、請求項１に記載の組成物。
【請求項２１】
前記組成物が、前記発泡成分及び前記ポリマー成分からなる、請求項１に記載の組成物。
【請求項２２】
前記組成物が、前記発泡成分とポリマー成分との総重量に基づいて、約８〜約１０重量％の前記発泡成分を含む、請求項１に記載の組成物。
【請求項２３】
前記組成物が、前記発泡成分と前記ポリマー成分との総重量に基づいて、約９２〜約９０重量％の前記ポリマー成分を含む、請求項１に記載の組成物。
【請求項２４】
前記組成物が発泡性組成物である、請求項１に記載の組成物。
【請求項２５】
発泡体を形成するのに有効な条件下で、請求項１に記載の組成物を反応させる工程又は押し出す工程を含む、発泡体の形成方法。
【請求項２６】
前記発泡体が、独立気泡発泡体である、請求項２５に記載の方法。
【請求項２７】
前記発泡体が、熱硬化性発泡体又は熱可塑性発泡体である、請求項２５に記載の方法。
【請求項２８】
前記発泡体が、約１０ｋｇ／ｍ３〜約５００ｋｇ／ｍ３の全体密度を有する、請求項１に記載の方法。
【請求項２９】
空隙を除く前記発泡体の気泡サイズが、約２００μｍ〜約３００μｍである、請求項２５に記載の方法。
【請求項３０】
装置を断熱する方法であって、請求項１に記載の組成物を、前記装置の１つ以上の表面上に適用する工程を含む方法。
【請求項３１】
前記装置が、冷蔵庫、冷凍庫、冷蔵／冷凍車、冷蔵／冷凍貯蔵タンクからなる群から選択される、請求項３０に記載の方法。
【請求項３２】
請求項１に記載の組成物で被覆されている、被覆された装置。
【請求項３３】
前記被覆された装置が、被覆された冷蔵庫、被覆された冷凍庫、被覆された冷蔵／冷凍車、及び被覆された冷蔵／冷凍貯蔵タンクからなる群から選択される、請求項３２に記載の被覆された装置。
【請求項３４】
請求項２５に記載の方法に従って調製されるポリスチレン発泡体。
【請求項３５】
前記ポリスチレンが、耐衝撃性ポリスチレンである、請求項３４に記載のポリスチレン発泡体。
【請求項３６】
請求項２５に記載の方法に従って調製されるアクリロニトリルブタジエンスチレン発泡体。
【発明の詳細な説明】
【技術分野】
【０００１】
（関連出願の相互参照）
本出願は、その開示が全体として参照により本明細書に組み込まれている、２０１７年５月１９日出願の米国特許仮出願番号６２／５０８，７４６号の利益を主張する。
【０００２】
（発明の分野）
本発明は、発泡成分とポリマー成分とを含む組成物に関し、より具体的には、ヒドロフルオロオレフィン（すなわち、ＨＦＯ）、ヒドロフルオロカーボン（すなわち、ＨＦＣ）、又はこれらの混合物を含む発泡成分と、ポリスチレン及びアクリロニトリルブタジエンスチレンから選択されるポリマー成分と、を含む組成物に関する。
【背景技術】
【０００３】
発泡体の製造においては、発泡剤として、クロロフルオロカーボン（すなわち、ＣＦＣ）が歴史的に使用されてきた。ＣＦＣがもたらす発泡体は、一般に、断熱性が良好で、可燃性が低く、寸法の安定性に優れたものであった。しかしながら、上記の利点にもかかわらず、ＣＦＣは、成層圏オゾンの破壊に関与しているという点、及び地球温暖化への寄与に関与しているという点によって、これまでその評価は芳しいものではなかった。
【先行技術文献】
【特許文献】
【０００４】
【特許文献１】米国特許仮出願番号６２／５０８，７４６号
【発明の概要】
【課題を解決するための手段】
【０００５】
本出願はとりわけ、ｉ）（Ｅ）−１，１，１，４，４，４−ヘキサフルオロ−２−ブテン及び１，１，１，３，３−ペンタフルオロプロパンから選択される化合物、又はこれらの任意の混合物を含む発泡成分、並びにｉｉ）ポリスチレン及びアクリロニトリルブタジエンスチレンから選択されるポリマー成分を含む組成物を提供する。
【０００６】
本出願は、ｉ）（Ｚ）−１，１，１，４，４，４−ヘキサフルオロ−２−ブテンである化合物と、（Ｅ）−１，１，１，４，４，４−ヘキサフルオロ−２−ブテン、１，１，１，３，３−ペンタフルオロプロパン、及び１−クロロ−３，３，３−トリフルオロプロペンから選択される化合物とを含む発泡成分、並びにｉｉ）ポリスチレン及びアクリロニトリルブタジエンスチレンから選択されるポリマー成分を含む組成物を更に提供する。
【０００７】
本明細書に記載される組成物は、発泡体を形成するのに有効な条件下で、本明細書において提供される組成物を、反応させる工程又は押し出す工程を含む発泡体の形成方法において有用である。
【０００８】
本出願は、本明細書で提供される組成物を、装置の１つ以上の表面上に適用する工程を含む、装置を断熱する方法を更に提供する。本出願は更に、被覆された装置を提供し、この装置は、本明細書で提供される組成物で被覆される。
【０００９】
本出願は、本明細書に記載の方法のうちの１つ以上に従って調製されるポリスチレン発泡体及びアクリロニトリルブタジエンスチレン発泡体を更に提供する。
【００１０】
特に定義しない限り、本明細書で使用される全ての技術的及び科学的用語は、本発明の属する当該技術分野の当業者によって一般的に理解されるものと同一の意味を有する。本発明で使用するための方法及び材料を本明細書に記載する。なお、当該技術分野において既知の他の好適な方法及び材料を使用することもできる。材料、方法、及び実施例は、単なる例証であり、限定することを意図するものではない。本明細書で言及される全ての刊行物、特許出願、特許、配列、データベースエントリ、及び他の参考文献は、参照によりその全体が本明細書に組み込まれる。矛盾が生じた場合は、定義を含め、本明細書が優先される。
【図面の簡単な説明】
【００１１】
【図１】実施例１に記載の、適合性分析中に発泡体膨張剤中に浸漬された代表的なポリマー試料を示す。
【発明を実施するための形態】
【００１２】
独立気泡発泡体、多峰性発泡体、及び熱可塑性発泡体などの断熱発泡体は、ポリマーを発泡させるためだけでなく、主としてそれらの蒸気の低い熱伝導率（これは断熱値にとって重要な特性である）のせいで、発泡剤（例えば、クロロフルオロカーボン（ＣＦＣ）及びヒドロクロロフルオロカーボン（ＨＣＦＣ）などのハロカーボン）の使用に依存する。ポリオレフィン発泡体（例えば、ポリスチレン、ポリエチレン、及びポリプロピレン）は、断熱及び包装用途で広く用いられている。これらの熱可塑性発泡体は、一般に、発泡剤としてＣＦＣ−１２（ジクロロジフルオロメタン）を用いて調製されるが、より最近では、ポリスチレン用の発泡剤として、ＨＣＦＣ（ＨＣＦＣ−２２、クロロジフルオロメタン）又は複数種の、ＨＣＦＣ（ＨＣＦＣ−２２／ＨＣＦＣ−１４２ｂ）又はＨＦＣ（ＨＦＣ−１５２ａ）の配合物を用いて調製されている。
【００１３】
各種装置の業界では、ＣＦＣ−１１及びＨＣＦＣ−１４１ｂが、発泡剤として広く使用されてきたが、それらは、オゾン破壊係数（ＯＤＰ）がゼロではないため、オゾン層を破壊する物質に関するモントリオール議定書によって、最近ではその使用を低減させられている。オゾン破壊係数（ＯＤＰ）がゼロである発泡剤の例としては、ＨＦＣ−２４５ｆａ及びシクロペンタン（Ｃｐ）が挙げられる。シクロペンタン（Ｃｐ）は、ＨＦＣ−２４５ｆａよりもはるかに低い地球温暖化係数（ＧＷＰ）を有するが、シクロペンタン（Ｃｐ）を用いて製造された発泡体の断熱性能は、今のところエネルギー効率性に関する要件を満たせていない。例えばヒドロフルオロオレフィン（ＨＦＯ）及びそれらの配合物のような第４世代の発泡剤の、冷蔵庫のライナー材料とのそれらのブレンドなどの適合性は、各種器具用途では、これまでのところその開発が限定的であった。したがって、本出願は、発泡性組成物中の発泡剤（foam blowing agents）（すなわち、発泡体膨張剤又は発泡成分）として使用するための、例示的なヒドロフルオロオレフィン（ＨＦＯ）、及びその他のオゾン破壊係数（ＯＤＰ）がゼロである発泡剤を提供する。
【００１４】
定義及び略語
本明細書で使用するとき、用語「含む（comprises）」、「含む（comprising）」、「含む（includes）」、「含む（including）」、「有する（has）」、「有する（having）」、又はこれらの他の任意の変化形は、非排他的な包含を網羅することを意図する。例えば、要素のリストを含むプロセス、方法、物品、又は装置は、これらの要素に必ずしも限定されるものではなく、そのようなプロセス、方法、物品、又は装置に対して明示的に記載されていない、又はこれらに固有のものではない、他の要素も含む場合がある。更に、明示的にこれに反する記載がない限り、「又は」は、包括的な「又は」を指し、排他的な「又は」を指すものではない。例えば、条件Ａ又はＢは、以下、すなわち、Ａが真であり（又は存在し）かつＢが偽である（又は存在しない）、Ａが偽であり（又は存在しない）かつＢが真である（又は存在する）、及びＡ及びＢの両方が真である（又は存在する）のいずれか１つによって満たされる。
【００１５】
また、「ａ」又は「ａｎ」の使用は、本明細書に記載される要素及び成分を記述するために採用される。これは、単に便宜上、及び本発明の範囲の一般的な意味を与えるためのものである。この記載は、１つ又は少なくとも１つを含むものと解釈されるべきであり、単数形は、別の意味を有することが明白でない限り、複数形も含む。
【００１６】
量、濃度、又はその他の値若しくはパラメータが、ある範囲、好ましい範囲、又は好ましい上方値及び／若しくは好ましい下方値のリストとして与えられているとき、これらは、範囲が別個に開示されているかにかかわらず、任意の範囲上限値又は好ましい上方値及び任意の範囲下限値又は好ましい下方値の任意の対から形成される全ての範囲を、具体的に開示するものとして理解されるものとする。本明細書に数値範囲が記述されている場合、別途記載のない限り、この範囲は、その端点を包含し、かつその範囲内の全ての整数及び分数を包含することが意図されている。
【００１７】
地球温暖化係数（ＧＷＰ）は、１キログラムの二酸化炭素の排出と比較した、１キログラムの特定の温室効果ガスの大気排出に起因する相対的な地球温暖化への寄与を推定するための指数である。地球温暖化係数（ＧＷＰ）は、様々な対象期間について計算することができ、所与のガスの大気寿命の効果を示す。１００年間を対象期間とする地球温暖化係数（ＧＷＰ）が、一般的に参照される値である。
【００１８】
本明細書において使用される用語「オゾン層破壊係数（ＯＤＰ）」は、「Ｔｈｅ  Ｓｃｉｅｎｔｉｆｉｃ  Ａｓｓｅｓｓｍｅｎｔ  ｏｆ  Ｏｚｏｎｅ  Ｄｅｐｌｅｔｉｏｎ，２００２，Ａ  ｒｅｐｏｒｔ  ｏｆ  ｔｈｅ  Ｗｏｒｌｄ  Ｍｅｔｅｏｒｏｌｏｇｉｃａｌ  Ａｓｓｏｃｉａｔｉｏｎ’ｓ  Ｇｌｏｂａｌ  Ｏｚｏｎｅ  Ｒｅｓｅａｒｃｈ  ａｎｄ  Ｍｏｎｉｔｏｒｉｎｇ  Ｐｒｏｊｅｃｔ」のセクション１．４．４、ページ１．２８〜１．３１（このセクションの最初の段落を参照）で定義されている。オゾン層破壊係数（ＯＤＰ）は、フルオロトリクロロメタン（ＣＦＣ−１１）の質量に対する質量を基準とした化合物から想定される成層圏オゾン層破壊の度合いを指す。
【００１９】
化学物質、略語、及び頭字語
ＡＢＳ：アクリロニトリルブタジエンスチレン
Ｃｐ：シクロペンタン
ＣＦＣ：クロロフルオロカーボン
ＣＦＣ−１１：トリクロロフルオロメタン
ＣＦＣ−１２：ジクロロジフルオロメタン
ＦＥＡ：発泡体膨張剤
ＨＣＦＣ：ヒドロクロロフルオロカーボン
ＨＣＦＣ−２２：クロロジフルオロメタン
ＨＣＦＣ−１４１ｂ又は１４１ｂ：１，１−ジクロロ−１−フルオロエタン
ＨＣＦＣ−１４２ｂ又は１４２ｂ：１−クロロ−１，１−ジフルオロエタン
ＨＦＣ：ヒドロフルオロカーボン
ＨＦＣ−１５２ａ又は１５２ａ：１，１−ジフルオロエタン
ＨＦＣ−２４５ｆａ又は２４５ｆａ：ペンタフルオロプロパン
ＨＦＯ：ヒドロフルオロオレフィン
ＨＦＯ−１３３６ｍｚｚ（Ｚ）又は１３３６ｍｚｚ−Ｚ：（Ｚ）−１，１，１，４，４，４−ヘキサフルオロ−２−ブテン
ＨＦＯ−１３３６ｍｚｚ（Ｅ）又は１３３６ｍｚｚ−Ｅ：（Ｅ）−１，１，１，４，４，４−ヘキサフルオロ−２−ブテン
ＨＦＯ−１２３３ｚｄ又は１２３３ｚｄ：１−クロロ−３，３，３−トリフルオロプロペン
ＨＩＰＳ：耐衝撃性ポリスチレン
【００２０】
組成物
本出願は、ｉ）（Ｚ）−１，１，１，４，４，４−ヘキサフルオロ−２−ブテン、（Ｅ）−１，１，１，４，４，４−ヘキサフルオロ−２−ブテン、１，１，１，３，３−ペンタフルオロプロパン、及び１−クロロ−３，３，３−トリフルオロプロペンからなる群から選択される化合物、又はこれらの任意の混合物を含む発泡成分、及びｉｉ）ポリスチレン及びアクリロニトリルブタジエンスチレンから選択されるポリマー成分を含む組成物を提供する。
【００２１】
一部の実施形態では、発泡成分は、（Ｚ）−１，１，１，４，４，４−ヘキサフルオロ−２−ブテンのみからなるものではない。
【００２２】
一部の実施形態において、発泡成分は、（Ｅ）−１，１，１，４，４，４−ヘキサフルオロ−２−ブテン、１，１，１，３，３−ペンタフルオロプロパン、及び１−クロロ−３，３，３−トリフルオロプロペンからなる群から選択される化合物、又はこれらの任意の混合物、又は、（Ｚ）−１，１，１，４，４，４−ヘキサフルオロ−２−ブテンと、（Ｅ）−１，１，１，４，４，４−ヘキサフルオロ−２−ブテン、１，１，１，３，３−ペンタフルオロプロパン、及び１−クロロ−３，３，３−トリフルオロプロペンからなる群から選択される１種以上の化合物との混合物を含む。
【００２３】
本出願は、ｉ）（Ｅ）−１，１，１，４，４，４−ヘキサフルオロ−２−ブテン及び１，１，１，３，３−ペンタフルオロプロパンから選択される化合物、又はこれらの任意の混合物を含む発泡成分、及びｉｉ）ポリスチレン及びアクリロニトリルブタジエンスチレンから選択されるポリマー成分を含む組成物を更に提供する。
【００２４】
本出願は、ｉ）（Ｚ）−１，１，１，４，４，４−ヘキサフルオロ−２−ブテンである化合物と、（Ｅ）−１，１，１，４，４，４−ヘキサフルオロ−２−ブテン、１，１，１，３，３−ペンタフルオロプロパン、及び１−クロロ−３，３，３−トリフルオロプロペンからなる群から選択される化合物とを含む発泡成分、及びｉｉ）ポリスチレン及びアクリロニトリルブタジエンスチレンから選択されるポリマー成分を含む組成物を更に提供する。
【００２５】
一部の実施形態では、本明細書で提供される組成物は、発泡性組成物（すなわち、発泡体を形成するのに好適な条件下で反応及び／又は発泡することができる組成物）である。
【００２６】
一部の実施形態では、本明細書で提供される組成物は、ポリスチレンであるポリマー成分を含む。一部の実施形態では、ポリスチレンは、耐衝撃性ポリスチレン（ＨＩＰＳ）である。一部の実施形態では、ポリマー成分は、耐衝撃性ポリスチレンからなる。一部の実施形態では、本明細書で提供される組成物は、アクリロニトリルブタジエンスチレン（ＡＢＳ）であるポリマー成分を含む。一部の実施形態では、ポリマー成分は、アクリロニトリルブタジエンスチレンからなる。
【００２７】
一部の実施形態では、本明細書で提供される組成物は、（Ｅ）−１，１，１，４，４，４−ヘキサフルオロ−２−ブテンを含む発泡成分を含む。一部の実施形態では、発泡成分は、（Ｅ）−１，１，１，４，４，４−ヘキサフルオロ−２−ブテンからなる。
【００２８】
一部の実施形態では、本明細書で提供される組成物は、１，１，１，３，３−ペンタフルオロプロパンを含む発泡成分を含む。一部の実施形態では、発泡成分は、１，１，１，３，３−ペンタフルオロプロパンからなる。
【００２９】
一部の実施形態では、本明細書で提供される組成物は、（Ｚ）−１，１，１，４，４，４−ヘキサフルオロ−２−ブテンを含む発泡成分を含む。
【００３０】
一部の実施形態では、本明細書で提供される組成物は、（Ｚ）−１，１，１，４，４，４−ヘキサフルオロ−２−ブテンと（Ｅ）−１，１，１，４，４，４−ヘキサフルオロ−２−ブテンとの混合物を含む発泡成分を含む。一部の実施形態では、発泡成分は、（Ｚ）−１，１，１，４，４，４−ヘキサフルオロ−２−ブテンと（Ｅ）−１，１，１，４，４，４−ヘキサフルオロ−２−ブテンとの混合物からなる。
【００３１】
一部の実施形態では、発泡成分は、約０．１〜約９９．９重量％の（Ｚ）−１，１，１，４，４，４−ヘキサフルオロ−２−ブテンと約９９．９〜約０．１重量％の（Ｅ）−１，１，１，４，４，４−ヘキサフルオロ−２−ブテンとの混合物、例えば、約１重量％の（Ｚ）−１，１，１，４，４，４−ヘキサフルオロ−２−ブテンと約９９重量％の（Ｅ）−１，１，１，４，４，４−ヘキサフルオロ−２−ブテンとの混合物、約１０重量％の（Ｚ）−１，１，１，４，４，４−ヘキサフルオロ−２−ブテンと約９０重量％の（Ｅ）−１，１，１，４，４，４−ヘキサフルオロ−２−ブテンとの混合物、約２５重量％の（Ｚ）−１，１，１，４，４，４−ヘキサフルオロ−２−ブテンと約７５重量％の（Ｅ）−１，１，１，４，４，４−ヘキサフルオロ−２−ブテンとの混合物、約５０重量％の（Ｚ）−１，１，１，４，４，４−ヘキサフルオロ−２−ブテンと約５０重量％の（Ｅ）−１，１，１，４，４，４−ヘキサフルオロ−２−ブテンとの混合物、約７５重量％の（Ｚ）−１，１，１，４，４，４−ヘキサフルオロ−２−ブテンと約２５重量％の（Ｅ）−１，１，１，４，４，４−ヘキサフルオロ−２−ブテンとの混合物、約９０重量％の（Ｚ）−１，１，１，４，４，４−ヘキサフルオロ−２−ブテンと約１０重量％の（Ｅ）−１，１，１，４，４，４−ヘキサフルオロ−２−ブテンとの混合物、又は約９９重量％の（Ｚ）−１，１，１，４，４，４−ヘキサフルオロ−２−ブテンと約１重量％の（Ｅ）−１，１，１，４，４，４−ヘキサフルオロ−２−ブテンとの混合物を含む。
【００３２】
一部の実施形態では、発泡成分は、約４０〜約６０重量％の（Ｚ）−１，１，１，４，４，４−ヘキサフルオロ−２−ブテンと約４０〜約６０重量％の（Ｅ）−１，１，１，４，４，４−ヘキサフルオロ−２−ブテンとの混合物を含む。一部の実施形態では、発泡成分は、約５０重量％の（Ｚ）−１，１，１，４，４，４−ヘキサフルオロ−２−ブテンと約５０重量％の（Ｅ）−１，１，１，４，４，４−ヘキサフルオロ−２−ブテンとの混合物を含む。
【００３３】
一部の実施形態では、本明細書で提供される組成物は、（Ｚ）−１，１，１，４，４，４−ヘキサフルオロ−２−ブテンと１，１，１，３，３−ペンタフルオロプロパンとの混合物を含む発泡成分を含む。一部の実施形態では、発泡成分は、（Ｚ）−１，１，１，４，４，４−ヘキサフルオロ−２−ブテンと１，１，１，３，３−ペンタフルオロプロパンとの混合物からなる。
【００３４】
一部の実施形態では、発泡成分は、約０．１〜約９９．９重量％の（Ｚ）−１，１，１，４，４，４−ヘキサフルオロ−２−ブテンと約９９．９〜約０．１重量％の１，１，１，３，３−ペンタフルオロプロパンとの混合物、例えば、約１重量％の（Ｚ）−１，１，１，４，４，４−ヘキサフルオロ−２−ブテンと約９９重量％の１，１，１，３，３−ペンタフルオロプロパンとの混合物、約１０重量％の（Ｚ）−１，１，１，４，４，４−ヘキサフルオロ−２−ブテンと約９０重量％の１，１，１，３，３−ペンタフルオロプロパンとの混合物、約２５重量％の（Ｚ）−１，１，１，４，４，４−ヘキサフルオロ−２−ブテンと約７５重量％の１，１，１，３，３−ペンタフルオロプロパンとの混合物、約５０重量％の（Ｚ）−１，１，１，４，４，４−ヘキサフルオロ−２−ブテンと約５０重量％の１，１，１，３，３−ペンタフルオロプロパンとの混合物、約７５重量％の（Ｚ）−１，１，１，４，４，４−ヘキサフルオロ−２−ブテンと約２５重量％の１，１，１，３，３−ペンタフルオロプロパンとの混合物、約９０重量％の（Ｚ）−１，１，１，４，４，４−ヘキサフルオロ−２−ブテンと約１０重量％の１，１，１，３，３−ペンタフルオロプロパンとの混合物、又は約９９重量％の（Ｚ）−１，１，１，４，４，４−ヘキサフルオロ−２−ブテンと約１重量％の１，１，１，３，３−ペンタフルオロプロパンとの混合物を含む。
【００３５】
一部の実施形態では、発泡成分は、約４０〜約６０重量％の（Ｚ）−１，１，１，４，４，４−ヘキサフルオロ−２−ブテンと約４０〜約６０重量％の１，１，１，３，３−ペンタフルオロプロパンとの混合物を含む。一部の実施形態では、発泡成分は、約５０重量％の（Ｚ）−１，１，１，４，４，４−ヘキサフルオロ−２−ブテンと約５０重量％の１，１，１，３，３−ペンタフルオロプロパンとの混合物を含む。
【００３６】
一部の実施形態では、本明細書で提供される組成物は、（Ｚ）−１，１，１，４，４，４−ヘキサフルオロ−２−ブテンと１−クロロ−３，３，３−トリフルオロプロペンとの混合物を含む発泡成分を含む。
【００３７】
一部の実施形態では、発泡成分は、約０．１〜約９９．９重量％の（Ｚ）−１，１，１，４，４，４−ヘキサフルオロ−２−ブテンと約９９．９〜約０．１重量％の１−クロロ−３，３，３−トリフルオロプロペンとの混合物、例えば、約１重量％の（Ｚ）−１，１，１，４，４，４−ヘキサフルオロ−２−ブテンと約９９重量％の１−クロロ−３，３，３−トリフルオロプロペンとの混合物、約１０重量％の（Ｚ）−１，１，１，４，４，４−ヘキサフルオロ−２−ブテンと約９０重量％の１−クロロ−３，３，３−トリフルオロプロペンとの混合物、約２５重量％の（Ｚ）−１，１，１，４，４，４−ヘキサフルオロ−２−ブテンと約７５重量％の１−クロロ−３，３，３−トリフルオロプロペンとの混合物、約５０重量％の（Ｚ）−１，１，１，４，４，４−ヘキサフルオロ−２−ブテンと約５０重量％の１−クロロ−３，３，３−トリフルオロプロペンとの混合物、約７５重量％の（Ｚ）−１，１，１，４，４，４−ヘキサフルオロ−２−ブテンと約２５重量％の１−クロロ−３，３，３−トリフルオロプロペンとの混合物、約９０重量％の（Ｚ）−１，１，１，４，４，４−ヘキサフルオロ−２−ブテンと約１０重量％の１−クロロ−３，３，３−トリフルオロプロペンとの混合物、又は約９９重量％の（Ｚ）−１，１，１，４，４，４−ヘキサフルオロ−２−ブテンと約１重量％の１−クロロ−３，３，３−トリフルオロプロペンとの混合物を含む。
【００３８】
一部の実施形態において、発泡成分は、約４０％〜約６０重量％の（Ｚ）−１，１，１，４，４，４−ヘキサフルオロ−２−ブテンと約４０％〜約６０重量％の１−クロロ−３，３，３−トリフルオロプロペンとの混合物を含む。一部の実施形態では、発泡成分は、５０重量％の（Ｚ）−１，１，１，４，４，４−ヘキサフルオロ−２−ブテンと約５０％の１−クロロ−３，３，３−トリフルオロプロペンとの混合物を含む。
【００３９】
一部の実施形態では、本明細書で提供される組成物は：（Ｅ）−１，１，１，４，４，４−ヘキサフルオロ−２−ブテンである発泡成分、及び耐衝撃性ポリスチレンであるポリマー成分；１，１，１，３，３−ペンタフルオロプロパンである発泡成分、及び耐衝撃性ポリスチレンであるポリマー成分；（Ｅ）−１，１，１，４，４，４−ヘキサフルオロ−２−ブテンである発泡成分、及びアクリロニトリルブタジエンスチレンであるポリマー成分；１，１，１，３，３−ペンタフルオロプロパンである発泡成分、及びアクリロニトリルブタジエンスチレンであるポリマー成分；（Ｚ）−１，１，１，４，４，４−ヘキサフルオロ−２−ブテンと（Ｅ）−１，１，１，４，４，４−ヘキサフルオロ−２−ブテンとの混合物である発泡成分、及び耐衝撃性ポリスチレンであるポリマー成分；（Ｚ）−１，１，１，４，４，４−ヘキサフルオロ−２−ブテンと１，１，１，３，３−ペンタフルオロプロパンとの混合物である発泡成分、及び耐衝撃性ポリスチレンであるポリマー成分；（Ｚ）−１，１，１，４，４，４−ヘキサフルオロ−２−ブテンと１−クロロ−３，３，３−トリフルオロプロペンとの混合物である発泡成分、及び耐衝撃性ポリスチレンであるポリマー成分；（Ｚ）−１，１，１，４，４，４−ヘキサフルオロ−２−ブテンと（Ｅ）−１，１，１，４，４，４−ヘキサフルオロ−２−ブテンとの混合物である発泡成分、及びアクリロニトリルブタジエンスチレンであるポリマー成分；（Ｚ）−１，１，１，４，４，４−ヘキサフルオロ−２−ブテンと１，１，１，３，３−ペンタフルオロプロパンとの混合物である発泡成分、及びアクリロニトリルブタジエンスチレンであるポリマー成分；（Ｚ）−１，１，１，４，４，４−ヘキサフルオロ−２−ブテンと１−クロロ−３，３，３−トリフルオロプロペンとの混合物である発泡成分、及びアクリロニトリルブタジエンスチレンであるポリマー成分を含む。
【００４０】
一部の実施形態では、本明細書で提供される組成物は：約５０重量％の（Ｚ）−１，１，１，４，４，４−ヘキサフルオロ−２−ブテンと約５０重量％の（Ｅ）−１，１，１，４，４，４−ヘキサフルオロ−２−ブテンとの混合物である発泡成分、及び耐衝撃性ポリスチレンであるポリマー成分；約５０重量％の（Ｚ）−１，１，１，４，４，４−ヘキサフルオロ−２−ブテンと約５０重量％の１，１，１，３，３−ペンタフルオロプロパンとの混合物である発泡成分、及び耐衝撃性ポリスチレンであるポリマー成分；約５０重量％の（Ｚ）−１，１，１，４，４，４−ヘキサフルオロ−２−ブテンと約５０重量％の１−クロロ−３，３，３−トリフルオロプロペンとの混合物である発泡成分、及び耐衝撃性ポリスチレンであるポリマー成分；約５０重量％の（Ｚ）−１，１，１，４，４，４−ヘキサフルオロ−２−ブテンと約５０重量％の（Ｅ）−１，１，１，４，４，４−ヘキサフルオロ−２−ブテンとの混合物である発泡成分、及びアクリロニトリルブタジエンスチレンであるポリマー成分；約５０重量％の（Ｚ）−１，１，１，４，４，４−ヘキサフルオロ−２−ブテンと約５０重量％の１，１，１，３，３−ペンタフルオロプロパンとの混合物である発泡成分、及びアクリロニトリルブタジエンスチレンであるポリマー成分；約５０重量％の（Ｚ）−１，１，１，４，４，４−ヘキサフルオロ−２−ブテンと約５０重量％の１−クロロ−３，３，３−トリフルオロプロペンとの混合物である発泡成分、及びアクリロニトリルブタジエンスチレンであるポリマー成分を含む。
【００４１】
一部の実施形態では、本明細書で提供される組成物は、ｎ−ペンタン又はｉｓｏ−ペンタンを更に含む。一部の実施形態では、組成物は、本明細書に記載の発泡成分、本明細書に記載のポリマー成分、及びｎ−ペンタンからなる。一部の実施形態では、組成物は、本明細書に記載の発泡成分、本明細書に記載のポリマー成分、及びｉｓｏ−ペンタンからなる。
【００４２】
一部の実施形態では、本明細書で提供される組成物は、シクロペンタンを実質的に含まない。本明細書で使用するとき、シクロペンタンを「実質的に含まない」組成物とは、例えば、約５％未満のシクロペンタン、約４％未満、約３％未満、約２％未満、約１％未満、約０．５％未満、約０．１％未満、又は約０．０１％未満のシクロペンタンを含有する組成物を指す。一部の実施形態では、本明細書で提供される組成物は、シクロペンタンを含まない（すなわち、組成物は、測定可能な量のシクロペンタンを含有しない）。
【００４３】
一部の実施形態では、本明細書で提供される組成物は、１種以上の追加的成分を含む。追加的成分の例としては、触媒、界面活性剤、難燃剤、防腐剤、着色剤、酸化防止剤、強化剤、充填剤、帯電防止剤、可溶化剤、ＩＲ減衰剤、核形成剤、細胞制御剤、押出助剤、安定化剤、断熱剤、可塑剤、粘度調整剤、耐衝撃性改良剤、ガス遮断樹脂、ポリマー改質剤、レオロジー改質剤、抗菌剤、蒸気圧改変剤、ＵＶ吸収剤、架橋剤、浸透性改変剤、苦味剤、噴射剤などが挙げられるが、これらに限られない。
【００４４】
例えば、本明細書で提供される発泡性組成物から発泡体を調製する場合、発泡反応混合物が硬化するまでの間、発泡反応混合物を安定化させるために少量の界面活性剤を使用することが好ましいという場合があり得る。かかる界面活性剤は、例えば、液体又は固体の有機シリコーン化合物を含むことができる。他の界面活性剤としては、長鎖アルコールのポリエチレングリコールエーテル、長鎖アルキル酸硫酸エステルの第３級アミン又はアルカノールアミン塩、アルキルスルホン酸エステル、及びアルキルアリールスルホン酸塩が挙げられるが、これらに限られない。界面活性剤は、発泡反応混合物を崩壊に対して安定化させ、かつ大きく不均一な気泡の形成を防止するのに充分な量で用いられる。界面活性剤は、ポリマー成分１００重量部当たり約０．２〜約５重量部、又は更にはそれ以上あれば通常は充分である。
【００４５】
一部の実施形態では、本明細書で提供される組成物は、１種以上の核形成剤を更に含む。核形成剤は、主として気泡数を増加させ、発泡体中の気泡サイズを減少させる働きをし、ポリマー成分１００重量部当たり約０．１〜約１０重量部の量で使用されてよい。典型的な核形成剤は、タルク、重炭酸ナトリウム−クエン酸混合物、ケイ酸カルシウム、二酸化炭素等からなる群から選択される少なくとも１種の構成要素を含む。
【００４６】
一部の実施形態では、本明細書で提供される組成物は、発泡成分及びポリマー成分から本質的になる。一部の実施形態では、本明細書で提供される組成物は、発泡成分及びポリマー成分からなる。一部の実施形態では、本明細書で提供される発泡成分は、ポリマー成分に実質的に不溶性である。
【００４７】
一部の実施形態では、本明細書で提供される組成物（例えば、発泡性組成物）は、発泡成分を、組成物の総重量（例えば、発泡成分とポリマー成分との総重量）に基づいて、約５〜約１５重量％、例えば、約５〜約１２重量％、約５〜約１０重量％、約５〜約８重量％、約８〜約１５重量％、約８〜約１２重量％、約８〜約１０重量％、約１０〜約１５重量％、又は約１０〜約１２重量％含む。一部の実施形態では、組成物は、発泡成分を、組成物の総重量に基づいて、約８〜約１０重量％含む。任意の所望の最終用途のための、発泡成分剤の適切な量又は結果として得られる発泡体の特性は、当業者によって容易に決定され得ることが理解される。
【００４８】
一部の実施形態では、本明細書で提供される組成物（例えば、発泡性組成物）は、ポリマー成分を、組成物の総重量（例えば、発泡成分とポリマー成分との総重量）に基づいて、約９５〜約８５重量％、例えば、約９５〜約８８％、約９５％〜約９０％、約９５〜約９２重量％、約９２〜約８５重量％、約９２〜約８８重量％、約９２〜約９０重量％、約９０〜約８５重量％、約９０〜約８８重量％、又は約８８〜約８５重量％含む。一部の実施形態では、組成物は、ポリマー成分を、組成物の総重量に基づいて、約９０〜約９２重量％含む。
【００４９】
発泡体及び発泡体を調製する方法
本明細書に記載されるように、本出願の組成物は、例えば、熱硬化性発泡体又は熱可塑性発泡体を調製するための、発泡体発泡組成物として有用であり得る。このような発泡体を発泡させるための広範な従来の方法のいずれも、本明細書で使用するために適合させることができる。
【００５０】
したがって、本出願は、発泡体を形成するのに有効な条件下で、本明細書において提供される組成物を、反応させる工程又は押し出す工程を含む、発泡体の形成方法を提供する。発泡体を形成する方法は、当該技術分野においては周知のものである。そのような方法は、例えば、Ｓａｕｎｄｅｒｓ  ａｎｄ  Ｆｒｉｓｃｈの「Ｐｏｌｙｕｒｅｔｈａｎｅｓ  Ｃｈｅｍｉｓｔｒｙ  ａｎｄ  Ｔｅｃｈｎｏｌｏｇｙ」、Ｉ、ＩＩ巻（１９６２年、Ｊｏｈｎ  Ｗｉｌｅｙ  ａｎｄ  Ｓｏｎｓ、Ｎｅｗ  Ｙｏｒｋ、Ｎ．Ｙ．）に記載されており、この文献の開示内容は、参照により本明細書に組み込まれ、かつ、本明細書に記載の組成物に従って用いられたり、そのように用いられるために適合させられたりし得るものである。
【００５１】
したがって、一部の実施形態では、本出願は、独立気泡発泡体を形成するのに有効な条件下で、本明細書で提供される組成物を、反応させる工程又は押し出す工程を含む、独立気泡発泡体を調製する方法を提供する。一部の実施形態では、本出願は、熱硬化性発泡体を形成するのに有効な条件下で、本明細書で提供される組成物を、反応させる工程又は押し出す工程を含む、熱硬化性発泡体を調製する方法を提供する。一部の実施形態では、本出願は、熱可塑性発泡体を形成するのに有効な条件下で、本明細書で提供される組成物を、反応させる工程又は押し出す工程を含む、熱可塑性発泡体を調製する方法を提供する。
【００５２】
本出願は、本明細書で提供される熱可塑性発泡性組成物を形成するプロセスであって、（ａ）本明細書に記載のポリマー成分を融解させて溶解物を形成するステップと、（ｂ）非発泡温度及び圧力で、発泡成分を溶解物とブレンドして、本明細書で提供される組成物を可塑化溶解物として形成するステップと、を含む、プロセスを更に提供する。本出願は、熱可塑性発泡体を調製する方法であって、（ａ）本明細書で提供されるポリマー成分を融解させることと、（ｂ）非発泡温度及び圧力で、本明細書で提供される発泡成分を溶解物と均質にブレンドして、可塑化された塊を形成することと、（ｃ）所望の形状を有するダイ、例えば、所望の厚さ及び表面積を有する発泡体基板の矩形スラブを膨張ゾーン内に生成するためのスリットダイに、制御された速度、温度、及び圧力で前記可塑化された塊を通過させることと、（ｄ）好適な温度及び低い圧力で維持可能な膨張ゾーン内に、押出物を発泡させることと、（ｅ）膨張しつつある押出物を、上記のような温度及び圧力下に、押出物の粘度が増加するのに十分な時間にわたって維持して、使用時温度（例えば２５℃）及び大気圧下でも、発泡体の気泡サイズ及び気泡密度が実質的に変化しないままであり、かつ破裂した気泡を実質的に含まないようにすることと、（ｆ）押し出された発泡体を回収することと、を含む、方法を更に提供する。
【００５３】
一部の実施形態では、ポリマー成分は、使用されるグレードに応じて約２００〜約２３５℃の温度で、かつ約６００ｐｓｉｇ以上の非発泡圧力下で溶融される。一部の実施形態では、可塑化された組成物は、非発泡圧力下で、約１１５〜１５０℃（例えば、１３０℃）まで冷却され、使用時温度以下かつ大気圧以下の膨張ゾーン内に押し出し成形される。
【００５４】
本出願は、本明細書に記載される方法のうちの１つ以上に従って調製される発泡体を更に提供する。一部の実施形態では、発泡体は、独立気泡発泡体である。一部の実施形態では、発泡体は熱硬化性発泡体である。一部の実施形態では、発泡体は熱可塑性発泡体である。
【００５５】
一部の実施形態では、発泡体は、約１０ｋｇ／ｍ３〜約５００ｋｇ／ｍ３の、
例えば、約１０ｋｇ／ｍ３〜約４００ｋｇ／ｍ３の、約１０ｋｇ／ｍ３〜約３００ｋｇ／ｍ３の、約１０ｋｇ／ｍ３〜約２００ｋｇ／ｍ３の、約１０ｋｇ／ｍ３〜約１００ｋｇ／ｍ３の、約１０ｋｇ／ｍ３〜約５０ｋｇ／ｍ３の、約５０ｋｇ／ｍ３〜約５００ｋｇ／ｍ３の、約５０ｋｇ／ｍ３〜約４００ｋｇ／ｍ３の、約５０ｋｇ／ｍ３〜約３００ｋｇ／ｍ３の、約５０ｋｇ／ｍ３〜約２００ｋｇ／ｍ３の、約５０ｋｇ／ｍ３〜約１００ｋｇ／ｍ３の、約１００ｋｇ／ｍ３〜約５００ｋｇ／ｍ３の、約１００ｋｇ／ｍ３〜約４００ｋｇ／ｍ３の、約１００ｋｇ／ｍ３〜約３００ｋｇ／ｍ３の、約１００ｋｇ／ｍ３〜約２００ｋｇ／ｍ３の、約２００ｋｇ／ｍ３〜約５００ｋｇ／ｍ３の、約２００ｋｇ／ｍ３〜約４００ｋｇ／ｍ３の、約２００ｋｇ／ｍ３〜約３００ｋｇ／ｍ３の、約３００ｋｇ／ｍ３〜約５００ｋｇ／ｍ３の、約３００ｋｇ／ｍ３〜約４００ｋｇ／ｍ３の、又は約４００ｋｇ／ｍ３〜約５００ｋｇ／ｍ３の、全体密度を有する。
【００５６】
一部の実施形態では、空隙を除く発泡体の気泡サイズは、約２０μｍ〜約５００μｍ、例えば、２０μｍ〜約４００μｍ、２０μｍ〜約３００μｍ、２０μｍ〜約２００μｍ、２０μｍ〜約１００μｍ、２０μｍ〜約７５μｍ、２０μｍ〜約５０μｍ、５０μｍ〜約５００μｍ、５０μｍ〜約４００μｍ、５０μｍ〜約３００μｍ、５０μｍ〜約２００μｍ、５０μｍ〜約１００μｍであり、５０μｍ〜約７５μｍ、７５μｍ〜約５００μｍ、７５μｍ〜約４００μｍ、７５μｍ〜約３００μｍ、７５μｍ〜約２００μｍ、７５μｍ〜約１００μｍ、１００μｍ〜約５００μｍ、１００μｍ〜約４００μｍ、１００μｍ〜約３００μｍ、１００μｍ〜約２００μｍ、２００μｍ〜約５００μｍ、２００μｍ〜約４００μｍ、２００μｍ〜約３００μｍ、３００μｍ〜約５００μｍ、３００μｍ〜約４００μｍ、又は約４００μｍ〜約５００μｍである。
【００５７】
本明細書で提供される方法に従って調製することができる代表的な発泡製品としては、（１）使い捨て熱成形包装材料の製造のためのポリスチレン発泡体シート（例えば、米国特許第５，２０４，１６９号に開示されているようなもの）と、（２）約０．５〜６インチ（１．２５〜１５ｃｍ）の厚さ、最大４フィート（１２２ｃｍ）の幅、０．１７〜３平方フィート（０．０１６〜０．２８平方メートル）の断面積、最大２７フィート（８１３メートル）の長さ、及び約１．５〜１０ポンド／立方フィート（ｐｃｆ）（２５ｋｇ／ｍ３〜１６０ｋｇ／ｍ３）の密度を有する、住居用及び工業用外装材料及び屋根材料として使用するための押し出しポリスチレン発泡ボードと、（３）最大約２フィート（６１ｃｍ）の厚さ、多くの場合、少なくとも１．５フィート（４６ｃｍ）の厚さ、最大４フィート（１．２２メートル）の幅、最大１６フィート（４．８メートル）の長さ、約２〜８平方フィート（０．１９〜０．７４平方メートル）の断面積、及び６ｐｃｆ〜１５ｐｃｆ（９６ｋｇ／ｍ３〜２４０ｋｇ／ｍ３）の密度を有する大型のビレット形状の膨張性発泡体とが挙げられるが、これらに限られない。このような発泡製品は、Ｓｔｏｃｋｄｏｐｏｌｅ及びＷｅｌｓｈによって、Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，ｖｏｌ．１６，ｐａｇｅｓ  １９３−２０５（Ｊｏｈｎ  Ｗｉｌｅｙ  ＆  Ｓｏｎｓ，１９８９年）に、より完全に記載されており、その開示は、参照により、その全体が本明細書に組み込まれる。
【００５８】
本出願は、本明細書で提供される組成物を、装置の１つ以上の表面上に適用する工程を含む、装置を断熱する方法を更に提供する。本明細書で提供される組成物を適用する（すなわち、発泡させる）ための広範な従来の方法のいずれも、本明細書で使用するように適合させることができる。
【００５９】
一部の実施形態では、上記の装置は、携帯用冷却器（例えば、ピクニック用クーラーボックス）、冷蔵庫、冷凍庫、冷蔵／冷凍車、及び冷蔵／冷凍貯蔵タンクからなる群から選択される。
【００６０】
本出願は、本明細書で提供される組成物で被覆されている、被覆された装置を更に提供する。一部の実施形態では、被覆された装置は、被覆が装置を断熱する、断熱された装置である。一部の実施形態では、被覆は、装置の１つ以上の表面に適用される。一部の実施形態では、上記の装置は、被覆された携帯用冷却器（例えば、被覆されたピクニック用クーラーボックス）、被覆された冷蔵庫、被覆された冷凍庫、被覆された冷蔵／冷凍車、及び被覆された冷蔵／冷凍貯蔵タンクからなる群から選択される。
【実施例】
【００６１】
本発明を、具体的な実施例によって、より詳細に説明する。以下の実施例は、例示目的のために提供され、いかなる意味でも、本発明を限定することを意図するものではない。当業者は、本質的に同じ結果を得るために変更又は修正することができる様々な、死活的に重要とは言えないパラメータを、容易に認識するであろう。
【００６２】
実施例１ＨＩＰＳ又はＡＢＳとの発泡体膨張剤の、室温での適合性試験
３つの異なる供給源からのアクリロニトリルブタジエンスチレン（ＡＢＳ）のサンプル及び２つの異なる供給源からの耐衝撃性ポリスチレン（ＨＩＰＳ）を、瓶に入れた様々なＦＥＡ及びＦＥＡ配合物に室温で２週間浸漬した。フッ素化化合物への曝露の前と後での、ポリマーの重量、寸法、及び硬度の変化を評価した。硬度は、エラストマー及びプラスチックのためのＡＳＴＭのＤ２２４０法を使用して測定した。各適合性試験について、以下の一般的手順を実施した。
【００６３】
瓶を標識し、初期の硬度、重量、高さ、幅、及び長さを測定し、記録した。高圧液化ガスを含む適合性試験のために、クリンプキャップを装着したエアゾールボトルを使用した。蒸気圧がわずかなものである場合、エアゾールボトルをスクリューキャップ付きの標準バイアルで置き換えた。ポリマー試料をボトルに入れた後、試料を、試験される発泡体膨張剤（ＦＥＡ）（例えば、ＨＦＯ、ＨＦＣ、又はＨＦＯ／ＨＦＣの配合物）で完全に浸漬し、ボトルを密封した（図１）。エアゾールボトルを液化ガスと共に使用する場合には、まず、ポリマーサンプルを、クリンピングキャップの取り付け前に瓶に入れ、次いで、ビュレット式充填ステーションを通して液化ガスを充填した。次いで、ポリマーサンプル及び液体を含有する各密封ボトルを秤量し、瓶を室温で２週間維持した。各瓶を２４時間後に再度秤量して、何も漏出しなかったことを確認した。２週間後、瓶を開け、各ポリマー試料の硬度を測定し、ポリマー試料の初期測定値からのあらゆる変化を計算した。次いで、ポリマーサンプルを周囲雰囲気中で更に２週間維持して、あらゆる吸収された液体を蒸発させ、その時点で、ポリマーサンプルの硬度を再測定した。
【００６４】
液体及びポリマー試料の適合性を、以下の表Ａ〜Ｂに示すパラメータに従って分析した。ＦＥＡ／ポリマーサンプルの適合性評価及び物理的変化を以下の表１〜８に示す。
【００６５】
【表１】
2020521009.tif 000003
【００６６】
【表２】
2020521009.tif 000004
【００６７】
表１〜８には、ＦＥＡ又はＦＥＡ配合物中に浸漬されたＨＩＰＳ又はＡＢＳサンプルの変化を示すデータを示す。±１０％未満の変化しか生じなかったＦＥＡ及びＦＥＡ配合物は、良好なライナー適合性を示すと考えられた。
【００６８】
【表３】
2020521009.tif 000005
Ａ：適合性の評価
Ｂ：物理的変化
【００６９】
【表４】
2020521009.tif 000006
Ａ：適合性の評価
Ｂ：物理的変化
【００７０】
【表５】
2020521009.tif 000007
Ａ：適合性の評価
Ｂ：物理的変化
【００７１】
【表６】
2020521009.tif 000008
Ａ：適合性の評価
Ｂ：物理的変化
【００７２】
【表７】
2020521009.tif 000009
Ａ：適合性の評価
Ｂ：物理的変化
【００７３】
【表８】
2020521009.tif 000010
Ａ：適合性の評価
Ｂ：物理的変化
【００７４】
【表９】
2020521009.tif 000011
Ａ：適合性の評価
Ｂ：物理的変化
【００７５】
【表１０】
2020521009.tif 000012
Ａ：適合性の評価
Ｂ：物理的変化
【００７６】
上記の適合性の基準及び表１〜８に示される変化を利用することにより、ＨＦＯ−１２３３ｚｄ（Ｅ）及びＨＣＦＣ−１４１ｂは、ＡＢＳ及びＨＩＰＳとの適合性が不十分であることが判明した。対照的に、ＨＦＯ−１３３６ｍｚｚ（Ｚ）、ＨＦＯ−１３３６ｍｚｚ（Ｅ）、及びＨＦＣ−２４５ｆａは、ＡＢＳ及びＨＩＰＳとの良好な適合性を、予想外にも示している。また、シクロペンタンとのＦＥＡの配合物は、ＨＩＰＳ及びＡＢＳとの適合性が乏しいことも判明したが、ＨＦＯ−１３３６ｍｚｚ（Ｚ）／ＨＦＯ−１２３３ｚｄ（Ｅ）、ＨＦＯ−１３３６ｍｚｚ（Ｚ）／ＨＦＯ−１３３６ｍｚｚ（Ｅ）、及びＨＦＯ−１３３６ｍｚｚ（Ｚ）／ＨＦＣ−２４５ｆａの配合物は良好な適合性を示すことも判明した。
【００７７】
上述したＦＥＡと配合物との予想外に良好な適合性はまた、ポリマーとＦＥＡとの間の低い溶解度特性によっても裏付けられた。発泡剤と低溶解度特性を有するポリマーとの混合物は、例えば冷蔵庫のライナーなどの断熱材として使用するための発泡体を調製するための有用なパラメータである。
【００７８】
他の実施形態
１．ｉ）（Ｅ）−１，１，１，４，４，４−ヘキサフルオロ−２−ブテン及び１，１，１，３，３−ペンタフルオロプロパンから選択される化合物、又はこれらの任意の混合物を含む発泡成分、及び
ｉｉ）ポリスチレン及びアクリロニトリルブタジエンスチレンから選択されるポリマー成分を含む組成物。
【００７９】
２．ｉ）（Ｚ）−１，１，１，４，４，４−ヘキサフルオロ−２−ブテンである化合物と、（Ｅ）−１，１，１，４，４，４−ヘキサフルオロ−２−ブテン、１，１，１，３，３−ペンタフルオロプロパン、及び１−クロロ−３，３，３−トリフルオロプロペンから選択される化合物を含む発泡成分、並びに
ｉｉ）ポリスチレン及びアクリロニトリルブタジエンスチレンから選択されるポリマー成分を含む組成物。
【００８０】
３．ポリマー成分が、ポリスチレンである、実施形態１又は２に記載の組成物。
【００８１】
４．ポリスチレンが、耐衝撃性ポリスチレンである、実施形態３に記載の組成物。
【００８２】
５．ポリマー成分が、アクリロニトリルブタジエンスチレンである、実施形態１又は２に記載の組成物。
【００８３】
６．発泡成分が、（Ｅ）−１，１，１，４，４，４−ヘキサフルオロ−２−ブテンを含む、実施形態１及び３〜５のいずれか１つに記載の組成物。
【００８４】
７．発泡成分が、１，１，１，３，３−ペンタフルオロプロパンを含む、実施形態１及び３〜５のいずれか１つに記載の組成物。
【００８５】
８．発泡成分が、（Ｚ）−１，１，１，４，４，４−ヘキサフルオロ−２−ブテンと（Ｅ）−１，１，１，４，４，４−ヘキサフルオロ−２−ブテンとの混合物を含む、実施形態２〜５のいずれか１つに記載の組成物。
【００８６】
９．発泡成分が、約４０〜約６０重量％の（Ｚ）−１，１，１，４，４，４−ヘキサフルオロ−２−ブテンと約４０〜約６０重量％の（Ｅ）−１，１，１，４，４，４−ヘキサフルオロ−２−ブテンとの混合物を含む、実施形態２〜５及び８のいずれか１つに記載の組成物。
【００８７】
１０．発泡成分が、（Ｚ）−１，１，１，４，４，４−ヘキサフルオロ−２−ブテンと１，１，１，３，３−ペンタフルオロプロパンとの混合物を含む、実施形態２〜５のいずれか１つに記載の組成物。
【００８８】
１１．発泡成分が、約４０〜約６０重量％の（Ｚ）−１，１，１，４，４，４−ヘキサフルオロ−２−ブテンと約４０〜約６０重量％の１，１，１，３，３−ペンタフルオロプロパンとの混合物を含む、実施形態２〜５及び１０のいずれか１つに記載の組成物。
【００８９】
１２．発泡成分が、（Ｚ）−１，１，１，４，４，４−ヘキサフルオロ−２−ブテンと１−クロロ−３，３，３−トリフルオロプロペンとの混合物を含む、実施形態２〜５のいずれか１つに記載の組成物。
【００９０】
１３．発泡成分が、約４０〜約６０重量％の（Ｚ）−１，１，１，４，４，４−ヘキサフルオロ−２−ブテンと約４０〜約６０重量％の１−クロロ−３，３，３−トリフルオロプロペンとの混合物を含む、実施形態２〜５及び１２のいずれか１つに記載の組成物。
【００９１】
１４．組成物が、
（Ｅ）−１，１，１，４，４，４−ヘキサフルオロ−２−ブテンである発泡成分、及び耐衝撃性ポリスチレンであるポリマー成分、
１，１，１，３，３−ペンタフルオロプロパンである発泡成分、及び耐衝撃性ポリスチレンであるポリマー成分、
（Ｅ）−１，１，１，４，４，４−ヘキサフルオロ−２−ブテンである発泡成分、及びアクリロニトリルブタジエンスチレンであるポリマー成分、又は、
１，１，１，３，３−ペンタフルオロプロパンである発泡成分、及びアクリロニトリルブタジエンスチレンであるポリマー成分を含む、実施形態１に記載の組成物。
【００９２】
１５．組成物が、
（Ｚ）−１，１，１，４，４，４−ヘキサフルオロ−２−ブテンと（Ｅ）−１，１，１，４，４，４−ヘキサフルオロ−２−ブテンとの混合物である発泡成分、及び耐衝撃性ポリスチレンであるポリマー成分、
（Ｚ）−１，１，１，４，４，４−ヘキサフルオロ−２−ブテンと１，１，１，３，３−ペンタフルオロプロパンとの混合物である発泡成分、及び耐衝撃性ポリスチレンであるポリマー成分、
（Ｚ）−１，１，１，４，４，４−ヘキサフルオロ−２−ブテンと１−クロロ−３，３，３−トリフルオロプロペンとの混合物である発泡成分、及び耐衝撃性ポリスチレンであるポリマー成分、
（Ｚ）−１，１，１，４，４，４−ヘキサフルオロ−２−ブテンと（Ｅ）−１，１，１，４，４，４−ヘキサフルオロ−２−ブテンとの混合物である発泡成分、及びアクリロニトリルブタジエンスチレンであるポリマー成分、
（Ｚ）−１，１，１，４，４，４−ヘキサフルオロ−２−ブテンと１，１，１，３，３−ペンタフルオロプロパンとの混合物である発泡成分、及びアクリロニトリルブタジエンスチレンであるポリマー成分、又は、
（Ｚ）−１，１，１，４，４，４−ヘキサフルオロ−２−ブテンと１−クロロ−３，３，３−トリフルオロプロペンとの混合物である発泡成分、及びアクリロニトリルブタジエンスチレンであるポリマー成分を含む、実施形態２に記載の組成物。
【００９３】
１６．組成物が、ｎ−ペンタン又はｉｓｏ−ペンタンを更に含む、実施形態１〜１５のいずれか１つに記載の組成物。
【００９４】
１７．組成物が、発泡成分、ポリマー成分、及びｎ−ペンタンからなる、実施形態１〜１６のいずれか１つに記載の組成物。
【００９５】
１８．組成物が、発泡成分、ポリマー成分、及びｉｓｏ−ペンタンからなる、実施形態１〜１６のいずれか１つに記載の組成物。
【００９６】
１９．組成物が、シクロペンタンを実質的に含まない、実施形態１〜１８のいずれか１つに記載の組成物。
【００９７】
２０．発泡成分が、ポリマー成分に実質的に不溶性である、実施形態１〜１９のいずれか１つに記載の組成物。
【００９８】
２１．組成物が発泡成分及びポリマー成分からなる、実施形態１〜１５、１９、及び２０のいずれか１つに記載の組成物。
【００９９】
２２．組成物が、発泡成分とポリマー成分との総重量に基づいて、約８〜約１０重量％の発泡成分を含む、実施形態１〜２１のいずれか１つに記載の組成物。
【０１００】
２３．組成物が、発泡成分とポリマー成分との総重量に基づいて、約９２〜約９０重量％のポリマー成分を含む、実施形態１〜２２のいずれか１つに記載の組成物。
【０１０１】
２４．組成物が発泡性組成物である、実施形態１〜２３のいずれか１つに記載の組成物。
【０１０２】
２５．発泡体を形成するのに有効な条件下で、実施形態１〜２４のいずれか１つに記載の組成物を反応させる工程又は押し出す工程を含む、発泡体の形成方法。
【０１０３】
２６．発泡体が、独立気泡発泡体である、実施形態２５に記載の方法。
【０１０４】
２７．発泡体が、熱硬化性発泡体又は熱可塑性発泡体である、実施形態２５又は２６に記載の方法。
【０１０５】
２８．発泡体が、約１０ｋｇ／ｍ３〜約５００ｋｇ／ｍ３の全体密度を有する、実施形態２５〜２７のいずれか１つに記載の方法。
【０１０６】
２９．空隙を除く発泡体の気泡サイズが、約２００μｍ〜約３００μｍである、実施形態２５〜２８のいずれか１つに記載の方法。
【０１０７】
３０．装置を断熱する方法であって、実施形態１〜２４のいずれか１つに記載の組成物を、装置の１つ以上の表面上に適用する工程を含む方法。
【０１０８】
３１．装置が、冷蔵庫、冷凍庫、冷蔵／冷凍車、冷蔵／冷凍貯蔵タンクからなる群から選択される、実施形態３０に記載の方法。
【０１０９】
３２．被覆された装置であって、実施形態１〜２４のいずれか１つに記載の組成物で被覆されている装置。
【０１１０】
３３．被覆された装置が、被覆された冷蔵庫、被覆された冷凍庫、被覆された冷蔵／冷凍車、及び被覆された冷蔵／冷凍貯蔵タンクからなる群から選択される、実施形態３２に記載の被覆された装置。
【０１１１】
３４．実施形態２５〜２９のいずれか１つに記載の方法に従って調製されるポリスチレン発泡体。
【０１１２】
３５．ポリスチレンが耐衝撃性ポリスチレンである、実施形態３４に記載のポリスチレン発泡体。
【０１１３】
３６．実施形態２５〜２９のいずれか１つに記載の方法に従って調製されるアクリロニトリルブタジエンスチレン発泡体。
【０１１４】
本発明をその詳細な説明と併せて説明してきたが、前述の説明は、添付の特許請求の範囲によって定義される本発明の範囲を例示することを意図するものであり、限定することを意図するものではないことを理解されたい。他の態様、利点、及び修正も、以下の特許請求の範囲内にある。本発明が関連する当該技術分野の当業者には、本発明のいずれの特定の態様及び／又は実施形態に関して本明細書において説明されているいずれの特徴も、本明細書において説明されている本発明のいずれの他の態様及び／又は実施形態のいずれかの他の特徴の１つ以上と組み合わせること、ただし、必要に応じて、その組み合わせの適合性を保証するための修正を伴って組み合わせることが可能であるということが、理解されるべきである。このような組み合わせは、本開示によって企図される本発明の一部であると考えられる。
【図１】
2020521009.tif 000013
【国際調査報告】
2020521009.tif 000014
2020521009.tif 000015
2020521009.tif 000016
2020521009.tif 000017
2020521009.tif 000018